(57)【特許請求の範囲】
【請求項１】
下記一般式（Ｉ）で表される化合物を含有し、最大吸収波長λｍａｘが５６０〜６２０ｎｍで半値巾が５０ｎｍ以下であることを特徴とする光学フィルター。
【化１】
0004124953.tif 000022
（式中、Ｒ１ 、Ｒ２ は各々独立に炭素数１〜４のアルキル基を表し、あるいはＲ１ 、Ｒ２ は一緒になって酸素、硫黄、窒素原子を含んでもよい３〜６員環を形成することができ、Ｙは各々独立に有機基を表し、Ｘは水素原子又はハロゲン原子を表し、Ａｎm-はｍ価のアニオンを表し、ｍは１又は２の整数を表し、ｐは電荷を中性に保つ係数を表す）
【請求項２】
上記一般式（Ｉ）において、Ｘが水素原子であり、Ｒ１ がメチル基であり、Ｒ２ がメチル基又はエチル基である化合物である請求項１記載の光学フィルター。
【請求項３】
画像表示装置用のフィルターとして使用する請求項１又は２記載の光学フィルター。
【請求項４】
上記画像表示装置がプラズマディスプレイパネルである請求項３記載の光学フィルター。
【発明の詳細な説明】
【０００１】
【発明の属する技術分野】
本発明は、光学フィルターに関し、詳しくは、特定のシアニン色素を含有することで、画像表示装置、特に、プラズマディスプレイパネル（ＰＤＰ）用のフィルターとして好適な光学フィルターに関するものである。
【０００２】
【従来の技術及び発明が解決しようとする課題】
近年、多種の画像表示装置（ディスプレイ）、例えば、液晶表示装置（ＬＣＤ）、プラズマディスプレイパネル（ＰＤＰ）、エレクトロルミネッセンスディスプレイ（ＥＬＤ）、陰極管表示装置（ＣＲＴ）、蛍光表示管、電界放射型ディスプレイの開発とこれらを組み込んだ機器が実用化されている。これらの各種画像表示装置の中でも、ハイビジョン用大型壁掛けテレビ、マルチメディア用大画面ディスプレイとしてカラープラズマディスプレイ（ＰＤＰ）が注目を浴びている。
【０００３】
これらの画像表示装置は、原則として、赤、青、緑の三原色の光の組合せでカラー画像を表示する。しかし、表示のための光を理想的な三原色にすることは、実質的には不可能である。例えば、プラズマディスプレイパネル（ＰＤＰ）は、波長が５００〜６２０ｎｍの範囲に三原色蛍光体からの発光に余分な光が含まれていることが知られている。そこで、色補正を行うための特定の波長の光を吸収するフィルターを用いて、色補正を行うことが提案されている。フィルターによる色補正は、例えば、特開昭５８−１５３９０４号公報、特開昭６１−１８８５０１号公報、特開平３−２３１９８８号公報、特開平５−２０５６４３号公報、特開平９−１４５９１８号公報、特開平９−３０６３６６号公報、特開平１０−２６７０９号公報、特開２０００−１９３８２０号公報、特開２０００−２４１６２０号公報、特開２０００−２５０４２０号公報、特開２０００−２６６９３０号公報等に記載されている。
【０００４】
フィルターによる色補正には特定の波長に吸収を有する色素が用いられ、具体的には、スクアリリウム系、アゾメチン系、シアニン系、オキソノール系、キサンテン系、アゾ系等の色素が挙げられる。しかしながら、これまで使用されてきた色素では、その吸収が不十分であったり、特定波長以外の領域まで吸収したり、満足できるものは得られていない。
【０００５】
従って、本発明の目的は、特定波長においてシャープな吸収（λｍａｘ５６０〜６２０ｎｍ、半値巾５０ｎｍ以下）を有する画像表示装置用の光学フィルターを提供することである。
【０００６】
【課題を解決するための手段】
本発明者等は、検討を重ねた結果、特定のシアニン色素を使用してなる光学フィルターが、特定の波長にシャープな吸収を有することで画像表示装置の画像特性を著しく改善し得ることを見出し、本発明に到達した。
【０００７】
本発明は、上記知見に基づいてなされたもので、下記一般式（Ｉ）で表される化合物を含有し、最大吸収波長λｍａｘが５６０〜６２０ｎｍで半値巾が５０ｎｍ以下であることを特徴とする光学フィルターを提供するものである。
【化２】
0004124953.tif 000002
（式中、Ｒ１ 、Ｒ２ は各々独立に炭素数１〜４のアルキル基を表し、あるいはＲ１ 、Ｒ２ は一緒になって酸素、硫黄、窒素原子を含んでもよい３〜６員環を形成することができ、Ｙは各々独立に有機基を表し、Ｘは水素原子又はハロゲン原子を表し、Ａｎm-はｍ価のアニオンを表し、ｍは１又は２の整数を表し、ｐは電荷を中性に保つ係数を表す）
【０００８】
【発明の実施の形態】
以下、上記要旨をもってなる本発明の光学フィルターについてさらに詳細に説明する。
【０００９】
上記一般式（Ｉ）において、式中、Ｒ1 、Ｒ2 で表される炭素数１〜４のアルキル基としては、例えば、メチル、エチル、プロピル、イソプロピル、ブチル、第二ブチル、第三ブチル、イソブチル等が挙げられる。また、Ｒ1 、Ｒ2 から形成することのできる３〜６員環の酸素、硫黄、窒素原子を含んでもよく、置換基を有してもよい有機基としては、シクロプロパン−１，１−ジイル、シクロブタン−１，１−ジイル、２，４−ジメチルシクロブタン−１，１−ジイル、３−ジメチルシクロブタン−１，１−ジイル、シクロペンタン−１，１−ジイル、シクロヘキサン−１，１−ジイル、テトラヒドロピラン−４，４−ジイル、チアン−４，４−ジイル、ピペリジン−４，４−ジイル、Ｎ−置換ピペリジン−４，４−ジイル、モルホリン−２，２−ジイル、モルホリン−３，３−ジイル、Ｎ−置換モルホリン−２，２−ジイル、Ｎ−置換モルホリン−３，３−ジイル等が挙げられる。Ｙで表される有機基としては特に制限を受けず、例えば、メチル、エチル、プロピル、イソプロピル、ブチル、第二ブチル、第三ブチル、イソブチル、アミル、イソアミル、第三アミル、ヘキシル、シクロヘキシル、シクロヘキシルメチル、２−シクロヘキシルエチル、ヘプチル、イソヘプチル、第三ヘプチル、ｎ−オクチル、イソオクチル、第三オクチル、２−エチルヘキシル、ノニル、イソノニル、デシル、ドデシル、トリデシル、テトラデシル、ペンタデシル、ヘキサデシル、ペプタデシル、オクタデシル等のアルキル基、ビニル、１−メチルエテニル、２−メチルエテニル、プロペニル、ブテニル、イソブテニル、ペンテニル、ヘキセニル、ヘプテニル、オクテニル、デセニル、ぺンタデセニル、１−フェニルプロペン−３−イル等のアルケニル基、フェニル、ナフチル、２−メチルフェニル、３−メチルフェニル、４−メチルフェニル、４−ビニルフェニル、３−イソプロピルフェニル、４−イソプロピルフェニル、４−ブチルフェニル、４−イソブチルフェニル、４−第三ブチルフェニル、４−ヘキシルフェニル、４−シクロヘキシルフェニル、４−オクチルフェニル、４−（２−エチルヘキシル）フェニル、４−ステアリルフェニル、２，３−ジメチルフェニル、２，４−ジメチルフェニル、２，５−ジメチルフェニル、２，６−ジメチルフェニル、３，４−ジメチルフェニル、３，５−ジメチルフェニル、２，４−ジ第三ブチルフェニル、シクロヘキシルフェニル等のアルキルアリール基、ベンジル、フェネチル、２−フェニルプロパン−２−イル、ジフェニルメチル、トリフェニルメチル、スチリル、シンナミル等のアリールアルキル基等、それがエーテル結合、チオエーテル結合で中断されたもの、例えば、２−メトキシエチル、３−メトキシプロピル、４−メトキシブチル、２−ブトキシエチル、メトキシエトキシエチル、メトキシエトキシエトキシエチル、３−メトキシブチル、２−フェノキシエチル、２−メチルチオエチル、２−フェニルチオエチルが挙げられ、更にこれらの基は、アルコキシ基、アルケニル基、ニトロ基、シアノ基、ハロゲン原子等で置換されていてもよい。Ｘで表されるハロゲン原子としては、フッ素、塩素、臭素、ヨウ素が挙げられる。Ａｎm-で表されるアニオンとしては、例えば、一価のものとし��、塩素アニオン、臭素アニオン、ヨウ素アニオン、フッ素アニオン等のハロゲンアニオン；過塩素酸アニオン、塩素酸アニオン、チオシアン酸アニオン、六フッ化リンアニオン、六フッ化アンチモンアニオン、四フッ化ホウ素アニオン等の無機系アニオン、ベンゼンスルホン酸アニオン、トルエンスルホン酸アニオン、トリフルオロメタンスルホン酸アニオン等の有機スルホン酸アニオン；オクチルリン酸アニオン、ドデシルリン酸アニオン、オクタデシルリン酸アニオン、フェニルリン酸アニオン、ノニルフェニルリン酸アニオン、２，２’−メチレンビス（４，６−ジ第三ブチルフェニル）ホスホン酸アニオン等の有機リン酸系アニオン等が挙げられ、二価のものとしては、例えば、ベンゼンジスルホン酸アニオン、ナフタレンジスルホン酸アニオン等が挙げられる。また、金属錯体化合物であるクエンチャーアニオンも必要に応じて用いることができる。
【００１０】
上記のクエンチャーアニオンとしては、特開昭６０−２３４８９２号公報に記載されたようなアニオンが挙げられる。例えば、下記一般式（Ａ）及び（Ｂ）で表されるアニオンが挙げられる。
【００１１】
【化３】
0004124953.tif 000003
（式中、Ｒ3 及びＲ4 は各々独立にアルキル基又はハロゲン原子を表し、ａ及びｂは各々０〜３を表す；Ｒ5 、Ｒ6 、Ｒ7 及びＲ8 は各々独立にアルキル基、アルキルフェニル基、アルコキシフェニル基又はハロゲン化フェニル基を表す）
【００１２】
上記一般式（Ｉ）で表される化合物の代表例としては、下記化合物Ｎｏ．１〜１５等が挙げられる。なお、以下の例示では、アニオンを省いたシアニン色素カチオンで示している。
【００１３】
【化４】
0004124953.tif 000004
【００１４】
【化５】
0004124953.tif 000005
【００１５】
【化６】
0004124953.tif 000006
【００１６】
【化７】
0004124953.tif 000007
【００１７】
【化８】
0004124953.tif 000008
【００１８】
【化９】
0004124953.tif 000009
【００１９】
【化１０】
0004124953.tif 000010
【００２０】
【化１１】
0004124953.tif 000011
【００２１】
【化１２】
0004124953.tif 000012
【００２２】
【化１３】
0004124953.tif 000013
【００２３】
【化１４】
0004124953.tif 000014
【００２４】
【化１５】
0004124953.tif 000015
【００２５】
【化１６】
0004124953.tif 000016
【００２６】
【化１７】
0004124953.tif 000017
【００２７】
【化１８】
0004124953.tif 000018
【００２８】
上記一般式（Ｉ）で表される化合物は、上記シアニン色素カチオンとアニオンとの塩であり、従来周知の方法に準じて製造することができる。
【００２９】
上記シアニン色素の使用量は、光学フィルターの単位面積当たり、１〜１０００ｍｇ／ｍ2 、好ましくは、５〜１００ｍｇ／ｍ2 であり、１ｍｇ／ｍ2 未満の使用量では、色補正効果を十分に発揮することができず、１０００ｍｇ／ｍ2 を超えて使用した場合には、フィルターの赤みが強くなりすぎてグレーに補正する必要が出てくるおそれがあり、色素の配合量が増えることで明度が低下するおそれもあるため好ましくない。
【００３０】
本発明の光学フィルターには、本発明の特定のシアニン色素の他に、補助的に他の光吸収性の色素を使用することもでき、これら他の光吸収性色素としては、例えば、本発明で用いられるシアニン色素（化合物）以外のシアニン色素、スクアリリウム色素、アゾメチン色素、オキソノール色素、アゾ色素、ベンジリデン色素、キサンテン色素等が挙げられる。
【００３１】
これらの色素の光あるいは熱に対する安定化を図る目的で各種安定化剤を使用することができ、安定化剤としては、例えば、ハイドロキノン誘導体（米国特許３９３５０１６号公報、米国特許３９８２９４４号公報）、ハイドロキノンジエーテル誘導体（米国特許４２５４２１６号公報）、フェノール誘導体（特開昭５４−２１００４号公報）、スピロインダン又はメチレンジオキシベンゼンの誘導体（英国特許公開２０７７４５５号公報、英国特許２０６２８８８号公報）、クロマン、スピロクロマン又はクマランの誘導体（米国特許３４３２３００号公報、米国特許３５７３０５０号公報、米国特許３５７４６２７号公報、米国特許３７６４３３７号公報、特開昭５２−１５２２２５号公報、特開昭５３−２０３２７号公報、特開昭５３−１７７２９号公報、特開昭６１−９０１５６号公報）、ハイドロキノンモノエーテル又はパラアミノフェノールの誘導体（英国特許１３４７５５６号、英国特許２０６６９７５号公報、特公昭５４−１２３３７号公報、特開昭５５−６３２１号公報）、ビスフェノール誘導体（米国特許３７００４５５号公報、特公昭４８−３１６２５号公報）、金属錯体（米国特許４２４５０１８号公報、特開昭６０−９７３５３号公報）、ニトロソ化合物（特開平２−３００２８８号公報）、ジインモニウム化合物（米国特許４６５６１２号公報）、ニッケル錯体（特開平４−１４６１８９号公報）、酸化防止剤（欧州特許８２００５７号公報）等が挙げられる。
【００３２】
本発明の光学フィルターは、少なくとも上記シアニン色素を含む層を有する光学フィルターであり、その形状に関しては特に制限されるものではないが、通常、透明支持体に、必要に応じて、下塗り層、反射防止層、ハードコート層、潤滑層等の各層を設けてなるものであり、上記シアニン色素を用いて光学フィルターを製造する方法は、特に限定されるものではなく、例えば、透明支持体又は任意の各層に含有させる方法、透明支持体又は任意の各層にコーティングする方法、各層間のバインダー（接着剤）に混入させる方法あるいは別にフィルター層を設ける方法等が挙げられる。
【００３３】
別にフィルター層を設ける場合には、本発明に係るシアニン色素をそのまま使用することもできるが、通常は、バインダーを使用する。これらバインダーとしては、例えば、ゼラチン、カゼイン、澱粉、セルロース誘導体、アルギン酸等の天然高分子材料あるいは、ポリメチルメタクリレート、ポリビニルブチラール、ポリビニルピロリドン、ポリビニルアルコール、ポリ塩化ビニル、スチレン−ブタジエンコポリマー、ポリスチレン、ポリカーボネート、ポリアミド等の合成高分子材料が用いられる。
【００３４】
上記透明支持体の材料としては、例えば、ガラス等の無機材料；あるいは、例えば、ジアセチルセルロース、トリアセチルセルロース（ＴＡＣ）、プロピオニルセルロース、ブチリルセルロース、アセチルプロピオニルセルロース、ニトロセルロース等のセルロースエステル；ポリアミド；ポリカーボネート；ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４' −ジカルボキシレート、ポリブチレンテレフタレート等のポリエステル；ポリスチレン；ポリエチレン、ポリプロピレン、ポリメチルペンテン等のポリオレフィン；ポリメチルメタクリレート等のアクリル系樹脂；ポリカーボネート；ポリスルホン；ポリエーテルスルホン；ポリエーテルケトン；ポリエーテルイミド；ポリオキシエチレン等の高分子材料が挙げられる。
【００３５】
透明支持体の透過率は８０％以上であることが好ましく、８６％以上であることがさらに好ましい。ヘイズは、２％以下であることが好ましく、１％以下であることがさらに好ましい。屈折率は、１．４５〜１．７０であることが好ましい。
【００３６】
これらの透明支持体中には、赤外線吸収剤、紫外線吸収剤、無機微粒子を添加したり、各種の表面処理を施すことができる。
【００３７】
上記無機微粒子としては、例えば、二酸化珪素、二酸化チタン、硫酸バリウム、炭酸カルシウム、タルク、カオリン等の無機微粒子が挙げられる。
【００３８】
上記各種表面処理としては、例えば、薬品処理、機械的処理、コロナ放電処理、火焔処理、紫外線照射処理、高周波処理、グロー放電処理、活性プラズマ処理、レーザー処理、混酸処理、オゾン酸化処理等が挙げられる。
【００３９】
別にフィルター層を設ける場合には、透明支持体とフィルター層との間に、下塗り層を設けることが好ましい。下塗り層は、ガラス転移温度が−６０〜６０℃のポリマーを含む層、フィルター層側の表面が粗面である層又はフィルター層のポリマーと親和性を有するポリマーを含む層として形成する。なお、フィルター層が設けられていない透明支持体の面に下塗り層を設けて、透明支持体とその上に設けられる層（例えば、反射防止層、ハードコート層）との接着力を改善してもよい。また、下塗り層は、光学フィルターと画像形成装置とを接着するための接着剤と光学フィルターとの親和性を改善するために設けてもよい。下塗り層の厚みは、２ｎｍ〜２０μｍが好ましく、５ｎｍ〜５μｍがより好ましく、２０ｎｍ〜２μｍがさらに好ましく、５０ｎｍ〜１μｍがさらにまた好ましく、８０ｎｍ〜３００ｎｍが最も好ましい。
【００４０】
ガラス転移温度が−６０〜６０℃のポリマーを含む下塗り層は、ポリマーの粘着性で、透明支持体とフィルター層とを接着する。ガラス転移温度が−６０〜６０℃のポリマーは、塩化ビニル、塩化ビニリデン、酢酸ビニル、ブタジエン、ネオプレン、スチレン、クロロプレン、アクリル酸エステル、メタクリル酸エステル、アクリロニトリル又はメチルビニルエーテルの重合又は共重合により得ることができる。ガラス転移温度は、５０℃以下であることが好ましく、４０℃以下であることがより好ましく、３０℃以下であることがさらに好ましく、２５℃以下であることがさらにまた好ましく、２０℃以下であることが最も好ましい。下塗り層の２５℃における弾性率は、１〜１０００ＭＰａであることが好ましく、５〜８００ＭＰａであることがさらに好ましく、１０〜５００ＭＰａであることが最も好ましい。表面が粗面である下塗り層は、粗面の上にフィルター層を形成することで、透明支持体とフィルター層とを接着する。表面が粗面である下塗り層は、ポリマーラテックスの塗布により容易に形成することができる。ラテックスの平均粒径は、０．０２〜３μｍであることが好ましく、０．０５〜１μｍであることがさらに好ましい。フィルター層のバインダーポリマーと親和性を有するポリマーの例には、アクリル樹脂、セルロース誘導体、ゼラチン、カゼイン、でんぷん、ポリビニルアルコール、可溶性ナイロン及び高分子ラテックスが含まれる。二以上の下塗り層を設けてもよい。下塗り層には、透明支持体を膨潤させる溶剤、マット剤、界面活性剤、帯電防止剤、塗布助剤や硬膜剤を添加してもよい。
【００４１】
反射防止層としては、低屈折率層が必須である。低屈折率層の屈折率は、上記透明支持体の屈折率よりも低い。低屈折率層の屈折率は、１．２０〜１．５５であることが好ましく、１．３０〜１．５０であることがさらに好ましい。低屈折率層の厚さは、５０〜４００ｎｍであることが好ましく、５０〜２００ｎｍであることがさらに好ましい。低屈折率層は、屈折率の低い含フッ素ポリマーからなる層（特開昭５７−３４５２６号公報、特開平３−１３０１０３号公報、特開平６−１１５０２３号公報、特開平８−３１３７０２号公報、特開平７−１６８００４号公報）、ゾルゲル法により得られる層（特開平５−２０８８１１号公報、特開平６−２９９０９１号公報、特開平７−１６８００３号公報）、あるいは微粒子含む層（特公昭６０−５９２５０号公報、特開平５−１３０２１号公報、特開平６−５６４７８号公報、特開平７−９２３０６号公報、特開平９−２８８２０１号公報）として形成することができる。微粒子を含む層では、微粒子間又は微粒子内のミクロボイドとして、低屈折率層に空隙を形成することができる。微粒子を含む層は、３〜５０体積％の空隙率を有することが好ましく、５〜３５体積％の空隙率を有することがさらに好ましい。
【００４２】
広い波長領域の反射を防止するためには、低屈折率層に加えて、屈折率の高い層（中・高屈折率層）を積層することが好ましい。高屈折率層の屈折率は、１．６５〜２．４０であることが好ましく、１．７０〜２．２０であることがさらに好ましい。中屈折率層の屈折率は、低屈折率層の屈折率と高屈折率層の屈折率との中間の値となるように調整する。中屈折率層の屈折率は、１．５０〜１．９０であることが好ましく、１．５５〜１．７０であることがさらに好ましい。中・高屈折率層の厚さは、５ｎｍ〜１００μｍであることが好ましく、１０ｎｍ〜１０μｍであることがさらに好ましく、３０ｎｍ〜１μｍであることが最も好ましい。中・高屈折率層のヘイズは、５％以下であることが好ましく、３％以下であることがさらに好ましく、１％以下であることが最も好ましい。中・高屈折率層は、比較的高い屈折率を有するポリマーバインダーを用いて形成することができる。屈折率が高いポリマーの例には、ポリスチレン、スチレン共重合体、ポリカーボネート、メラミン樹脂、フェノール樹脂、エポキシ樹脂及び環状（脂環式又は芳香族）イソシアネートとポリオールとの反応で得られるポリウレタンが含まれる。その他の環状（芳香族、複素環式、脂環式）基を有するポリマーや、フッ素以外のハロゲン原子を置換基として有するポリマーも、屈折率が高い。二重結合を導入してラジカル硬化を可能にしたモノマーの重合反応によりポリマーを形成してもよい。
【００４３】
さらに高い屈折率を得るため、ポリマーバインダー中に無機微粒子を分散してもよい。無機微粒子の屈折率は、１．８０〜２．８０であることが好ましい。無機微粒子は、金属の酸化物又は硫化物から形成することが好ましい。金属の酸化物又は硫化物の例には、二酸化チタン（例、ルチル、ルチル／アナターゼの混晶、アナターゼ、アモルファス構造）、酸化錫、酸化インジウム、酸化亜鉛、酸化ジルコニウム及び硫化亜鉛が含まれる。酸化チタン、酸化錫及び酸化インジウムが特に好ましい。無機微粒子は、これらの金属の酸化物又は硫化物を主成分とし、さらに他の元素を含むことができる。主成分とは、粒子を構成する成分の中で最も含有量（重量％）が多い成分を意味する。他の元素の例には、Ｔｉ、Ｚｒ、Ｓｎ、Ｓｂ、Ｃｕ、Ｆｅ、Ｍｎ、Ｐｂ、Ｃｄ、Ａｓ、Ｃｒ、Ｈｇ、Ｚｎ、Ａｌ、Ｍｇ、Ｓｉ、Ｐ及びＳが含まれる。被膜形成性で溶剤に分散し得るか、それ自身が液状である無機材料、例えば、各種元素のアルコキシド、有機酸の塩、配位性化合物と結合した配位化合物（例、キレート化合物）、活性無機ポリマーを用いて、中・高屈折率層を形成することもできる。
【００４４】
反射防止層は、表面をアンチグレア機能（入射光を表面で散乱させて、膜周囲の景色が膜表面に移るのを防止する機能）を付与することができる。例えば、透明フィルムの表面に微細な凹凸を形成し、そしてその表面に反射防止層を形成するか、あるいは反射防止層を形成後、エンボスロールにより表面に凹凸を形成することにより、アンチグレア機能を得ることができる。アンチグレア機能を有する反射防止層は、一般に３〜３０％のヘイズを有する。
【００４５】
ハードコート層は、透明支持体の硬度よりも高い高度を有する。ハードコート層は、架橋しているポリマーを含むことが好ましい。ハードコート層は、アクリル系、ウレタン系、エポキシ系のポリマー、オリゴマー又はモノマー（例、紫外線硬化型樹脂）を用いて形成することができる。シリカ系材料からハードコート層を形成することもできる。
【００４６】
反射防止層（低屈折率層）の表面に潤滑層を形成してもよい。潤滑層は、低屈折率層表面に滑り性を付与し、耐傷性を改善する機能を有する。潤滑層は、ポリオルガノシロキサン（例、シリコンオイル）、天然ワックス、石油ワックス、高級脂肪酸金属塩、フッ素系潤滑剤又はその誘導体を用いて形成することができる。潤滑層の厚さは、２〜２０ｎｍであることが好ましい。
【００４７】
フィルター層、下塗り層、反射防止層、ハードコート層、潤滑層、その他の層は、一般的な塗布方法により形成することができる。塗布方法の例には、ディップコート法、エアーナイフコート法、カーテンコート法、ローラーコート法、ワイヤーバーコート法、グラビアコート法及びホッパーを使用するエクストルージョンコート法（米国特許２６８１２９４号公報）が含まれる。二以上の層を同時塗布により形成してもよい。同時塗布法については、米国特許２７６１７９１号公報、米国特許２９４１８９８号公報、米国特許３５０８９４７号公報、米国特許３５２６５２８号公報及び原崎勇次著「コーティング工学」２５３頁（１９７３年朝倉書店発行）に記載されている。
【００４８】
本発明の光学フィルターは、液晶表示装置（ＬＣＤ）、プラズマディスプレイパネル（ＰＤＰ）、エレクトロルミネッセンスディスプレイ（ＥＬＤ）や陰極管表示装置（ＣＲＴ）のような画像表示装置に適用する。低屈折率層を設ける場合は、低屈折率層が設けられていない側の面が画像表示装置の画像表示面と対向するように配置する。本発明の光学フィルターは、プラズマディスプレイパネル（ＰＤＰ）のフィルターとして使用すると、特に顕著な効果が得られる。プラズマディスプレイパネル（ＰＤＰ）は、ガス、ガラス基板、電極、電極リード材料、厚膜印刷材料及び蛍光体により構成される。ガラス基板は、前面ガラス基板と後面ガラス基板の二枚である。二枚のガラス基板には電極と絶縁層を形成する。後面ガラス基板には、さらに蛍光体層を形成する。二枚のガラス基板を組み立てて、その間にガスを封入する。プラズマディスプレイパネル（ＰＤＰ）は、既に市販されている。プラズマディスプレイパネルについては、特開平５−２０５６４３号公報、特開平９−３０６３６６号公報に記載されている。プラズマディスプレイパネルのような画像表示装置では、光学フィルターをディスプレイの前面に配置する。光学フィルターをディスプレイの表面に直接貼り付けることができる。また、ディスプレイの前に前面板が設けられている場合は、前面板の表側（外側）又は裏側（ディスプレイ側）に光学フィルターを貼り付けることもできる。
【００４９】
【実施例】
以下、実施例及び比較例をもって本発明を更に詳細に説明する。しかしながら、本発明は以下の実施例によって何ら制限を受けるものではない。
【００５０】
〔実施例１〕
下記の配合にてＵＶワニスを作成し、これを易密着処理した１８８μｍ厚のポリエチレンテレフタレートフィルムにバーコーター＃９を塗布し、８０℃、３０秒乾燥した。その後、赤外線カットフィルムフィルター付き高圧水銀灯にて紫外線を１００ｍＪ照射し、硬化膜厚約５μｍのフィルムを得た。これを（株）日立製作所製スペクトロフォトメーターＵ−３０１０で測定したところ、λｍａｘが５８２ｎｍで半値巾が３４ｎｍであり、光学フィルターとして好適である。
【００５１】
（配合）
アデカオプトマーＫＲＸ−５７１−６５                  １００ｇ
（旭電化工業（株）製ＵＶ硬化樹脂、樹脂分８０重量％）
化合物Ｎｏ．１−ＣｌＯ4 塩                            ０．５ｇ
メチルエチルケトン                                      ６０ｇ
【００５２】
〔比較例１〕
上記化合物Ｎｏ．１−ＣｌＯ4 塩を下記比較化合物Ｎｏ．１−ＣｌＯ4 塩に代えた以外は、実施例１と同様にしてフィルムを作成し、これを上記Ｕ−３０１０で測定したところ、λｍａｘが５８１ｍで半値巾が７８ｎｍであり、光学フィルターとして不適当である。
【００５３】
【化１９】
0004124953.tif 000019
【００５４】
〔実施例２〕
下記の配合をプラストミルで２６０℃、５分間溶融混練した。混練後、直径６ｍｍのノズルから押出し水冷却ペレタイザーで色素含有ペレットを得た。このペレットを電気プレスを用いて２５０℃で０．２５ｍｍ厚の薄板に成形した。これを上記Ｕ−３０１０で測定したところ、λｍａｘが５８６ｍで半値巾が３８ｎｍであり、光学フィルターとして好適である。
【００５５】
（配合）
ユーピロンＳ−３０００                                １００ｇ
（三菱瓦斯化学（株）製；ポリカーボネート樹脂）
化合物Ｎｏ．２−ＣｌＯ4 塩                          ０．０１ｇ
【００５６】
〔比較例２〕
上記化合物Ｎｏ．２−ＣｌＯ4 塩を下記比較化合物Ｎｏ．２−ＣｌＯ4 塩に代えた以外は、実施例２と同様にして薄板を作成し、これを上記Ｕ−３０１０で測定したところ、λｍａｘが５８３ｍで半値巾が８１ｎｍであり、光学フィルターとして不適当である。
【００５７】
【化２０】
0004124953.tif 000020
【００５８】
〔実施例３〕
下記の配合にてバインダー組成物を作成し、これを易密着処理した１８８μｍ厚のポリエチレンテレフタレート（ＰＥＴ）フィルムにバーコーター＃９を塗布し、８０℃、３０秒乾燥した。その後、このフィルムを０．９ｍｍ厚アルカリガラス板に１００℃で熱圧着し、ガラス板とＰＥＴフィルムの間のバインダー層に光吸収性色素を含有するＰＥＴ保護ガラス板を作成した。これを上記Ｕ−３０１０で測定したところ、λｍａｘが５８５ｎｍで半値巾が３６ｎｍであり、光学フィルターとして好適である。
【００５９】
（配合）
アデカアークルズＲ−１０３                            １００ｇ
（旭電化工業（株）製アクリル樹脂系バインダー、樹脂分５０重量％）
化合物Ｎｏ．３−ＣｌＯ4 塩                            ０．５ｇ
【００６０】
〔比較例３〕
上記化合物Ｎｏ．３−ＣｌＯ4 塩を下記比較化合物Ｎｏ．３−ＣｌＯ4 塩に代えた以外は、実施例３と同様にしてＰＥＴ保護ガラス板を作成し、これを上記Ｕ−３０１０で測定したところ、λｍａｘが５８９ｍで半値巾が８２ｎｍであり、光学フィルターとして不適当である。
【００６１】
【化２１】
0004124953.tif 000021
【００６２】
〔実施例４〜１７〕
化合物Ｎｏ．１、２及び４〜１５のＣｌＯ4 塩を用いて実施例３と同様のＰＥＴ保護ガラス板を作成し、これを上記Ｕ−３０１０で測定したところ、いずれもλｍａｘが５６０〜６２０ｎｍに含まれ、かつ半値巾が４０ｎｍ以下であり、光学フィルターとして好適である
【００６３】
上記実施例より明らかなように、本発明の特定の構造を有するシアニン色素を使用してなるフィルターは、特定の波長（５６０〜６２０ｎｍ）にシャープな吸収（半値巾５０ｎｍ以下）を有している。
【００６４】
【発明の効果】
本発明は、特定のシアニン色素を使用してなる、特にプラズマディスプレイ（ＰＤＰ）用途に好適な光学フィルターを提供するものである。